(57)【特許請求の範囲】
【請求項１】
少なくとも一部にデンプン繊維が含まれていることを特徴とするアルミニウム電解コンデンサ用セパレータ。
【請求項２】
デンプン繊維は、デンプンから得られる乳酸を原料とした生分解性合成繊維であるポリ乳酸繊維からなることを特徴とする請求項１に記載のアルミニウム電解コンデンサ用セパレータ。
【請求項３】
ポリ乳酸繊維は、１．５デニール（ｄ）×５ｍｍのものを用いてなることを特徴とする請求項２に記載のアルミニウム電解コンデンサ用セパレータ。
【請求項４】
ポリ乳酸繊維に、植物繊維を混抄してなることを特徴とする請求項２又は３に記載のアルミニウム電解コンデンサ用セパレータ。
【請求項５】
植物繊維は、マニラ麻の繊維、エスパルト繊維、ヘンプ繊維、木材パルプからなるクラフト繊維のうちの少なくとも１種類からなることを特徴とする請求項４に記載のアルミニウム電解コンデンサ用セパレータ。
【請求項６】
ポリ乳酸繊維に、合成樹脂繊維を混抄してなることを特徴とする請求項２又は３に記載のアルミニウム電解コンデンサ用セパレータ。
【請求項７】
合成樹脂繊維は、ポリプロピレン繊維、ビニロン繊維、レーヨン繊維、ポリエチレン繊維、ポリエステル繊維のうちの少なくとも１種類からなることを特徴とする請求項６に記載のアルミニウム電解コンデンサ用セパレータ。
【請求項８】
ポリ乳酸繊維の混抄割合を、ポリ乳酸繊維以外の繊維に対し３０％以上としたことを特徴とする請求項２又は３に記載のアルミニウム電解コンデンサ用セパレータ。
【請求項９】
アルミニウム箔からなる一方の電極と他方の電極との間に、少なくとも一部にデンプン繊維が含まれているセパレータを介在してコンデンサ素子とし、このコンデンサ素子に電解質を含浸して封口体と共に容器内に収納してなることを特徴とするアルミニウム電解コンデンサ。
【請求項１０】
アルミニウム箔からなる一方の電極と他方の電極との間に、少なくとも一部にデンプンから得られる乳酸を原料とした生分解性合成繊維であるポリ乳酸繊維が含まれているセパレータを介在してコンデンサ素子とし、このコンデンサ素子に電解質を含浸して封口体と共に容器内に収納してなることを特徴とするアルミニウム電解コンデンサ。
【発明の詳細な説明】
【０００１】
【発明の属する技術分野】
本発明は、音響機器における電源平滑用やカップリング用の回路素子として用いられるアルミニウム電解コンデンサ及びそのセパレータに関するものである。
【０００２】
【従来の技術】
図３に示すように、アルミニウム電解コンデンサ１０は、高純度（４ナイン）のアルミニウム箔の表面を陽極酸化させてできる酸化皮膜を誘電体とした陽極電極１３と、陰極電極１４としての高純度（２ナイン）のアルミニウム箔との間に、電解紙としてのセパレータ１５を介在させて巻回したコンデンサ素子に、エチレングリコール等の主溶媒に有機酸塩などを溶質とした真の陰極となる電解質の液体を含浸し、これを円筒状アルミニウム容器１２内に収納し、ゴムからなる封口体１７で封鎖し、前記陽極電極１３と陰極電極１４に接続したリード線１８、１９を下端から（図３では上向きに）導出してなるものである。全体の形状は、円筒状以外に構成したもの、例えば積層型などもある。
このアルミニウム電解コンデンサ１０には、上述のような陽極電極１３のみに酸化皮膜を設けた有極性と、陽極電極１３と陰極電極１４の両方に酸化皮膜を設けた無極性とがある。
【０００３】
このアルミニウム電解コンデンサ１０は、音響機器における電源平滑用やカップリング用の回路素子として用いた場合、搭載されているトランスなどの外部機器から発生する振動やこのコンデンサ自身の微振動などにより、再生音の劣化や音質の歪を招くという問題があった。
【０００４】
このような振動は、アルミニウム電解コンデンサ１０の持っている内部損失角の正接（ｔａｎδ）の値を大きくすればするほど減衰させることができる。
その理由を説明すると、図１に示される特性曲線は、いわゆる一般的な共振曲線であり、振動系の減衰の程度を表わす量としてＱ値が使用される。図１の共振曲線において、共振点ω0におけるパワーをｘ0［ｄＢ］としたときの、このｘ0より１／√２だけパワーダウンしたｘ0／√２のときの周波数幅をΔωとした場合、前記Ｑ値は、次式で表わされる。
Ｑ＝ω0／Δω
また、前記内部損失角の正接（ｔａｎδ）とＱ値の関係は、次式で表わされる。
ｔａｎδ＝１／Ｑ
このことは、内部損失角の正接（ｔａｎδ）が大きければ大きいほど振動が減衰し易いことを意味している。
【０００５】
一般に、アルミニウム電解コンデンサのセパレータには、植物繊維を原料とするものと、合成樹脂を原料とするものとがある。
前記植物繊維を原料とするものとしては、木材パルプからなるクラフト紙等と、非木材パルプからなるマニラ麻紙、エスパルト繊維紙、ヘンプ繊維紙等がある。
また、前記合成樹脂を原料とするものとしては、ポリプロピレン、ビニロン、レーヨン、ポリエチレン、ポリエステルなどの繊維がある。
【０００６】
前記マニラ麻紙、エスパルト繊維紙、ヘンプ繊維紙は、その繊維の断面が円形に近いため、電流路が短くなり、抵抗値が小さくなる。ちなみに、これらの繊維の紙を主材料とするセパレータを用いた場合の内部損失角の正接（ｔａｎδ）は、３．９×１０-2程度である。
【０００７】
前記クラフト紙は、その繊維の断面がマニラ麻等の繊維よりも扁平であるため、電流路がやや長くなり、内部損失角の正接（ｔａｎδ）は、４．４×１０-2程度になる。
【０００８】
【発明が解決しようとする課題】
本出願人は、このような問題点を解決するため、少なくとも一部に動物性タンパク質からなる繊維を含有した音響用アルミニウム電解コンデンサを既に提供した（特開平２−１０１７２６号）。
これにより、かなりの音質の向上が図られた。しかし、依然として充分とは言えなかった。
【０００９】
本発明は、音響機器における電源平滑用やカップリング用の回路素子として用いた場合、搭載されているトランスなどの外部機器から発生する振動やこのコンデンサ自身の微振動などを効率よく吸収し、再生音の帯域、質感、解像度、音像、音場のいずれの特性も優れたアルミニウム電解コンデンサ及びそのセパレータを提供することを目的とするものである。
【００１０】
【課題を解決するための手段】
本発明は、セパレータを構成する繊維材料として少なくともデンプン繊維を混抄し、このデンプン繊維は、デンプンから得られる乳酸を原料とした生分解性合成繊維であるポリ乳酸繊維からなるセパレータを具備したアルミニウム電解コンデンサ及びそのセパレータである。
このポリ乳酸繊維は、例えば、１．５デニール（ｄ）×５ｍｍのものが用いられる。
【００１１】
また、ポリ乳酸繊維は、公知の繊維として例えば、マニラ麻の繊維に混抄するが、ポリ乳酸繊維の混抄割合を３０％以上とすることにより、外部機器から発生する振動やこのコンデンサ自身の微振動などを効率よく吸収し、再生音の帯域、質感、解像度、音像、音場のいずれの特性も優れた音響用アルミニウム電解コンデンサが得られる。
【００１２】
【発明の実施の形態】
本発明による音響用のアルミニウム電解コンデンサ及びそのセパレータの実施例を説明する。
本発明によるセパレータは、従来公知の繊維にデンプン繊維を混抄して紙として漉いたものである。前記デンプン繊維として、例えばデンプンから得られる乳酸を原料とした生分解性合成繊維（以下、ポリ乳酸繊維という）を使用している。
具体的には、ポリ乳酸繊維は、１．５デニール（ｄ）×５ｍｍのものが用いられる。なお、デニール（ｄ）は、長さ９０００ｍで、１ｇである繊維の太さを示しており、１．５ｄは、１．５ｇのポリ乳酸繊維の原料を９０００ｍの長さにしたときの繊維の太さを示している。
【００１３】
ポリ乳酸繊維を混抄することによる再生音の帯域、質感、解像度、音像、音場という音質評価の程度を確認するため、ポリ乳酸繊維とマニラ麻の繊維との混抄割合を種々変え、かつ、従来のマニラ麻の繊維だけのもの、クラフト繊維だけのものとの比較を行った。
【００１４】
比較するに際しては、アルミニウム電解コンデンサは、容量が５０Ｖ１００μＦ、形状が８ｍｍφ×２０Ｌ、陽極電極が厚さ８０μｍの高純度（４ナイン）のアルミニウム箔、陰極電極１４が厚さ５０μｍの高純度（２ナイン）のアルミニウム箔、セパレータ厚さ６０μｍ、主溶媒がエチレングリコール系を用いて構成され、このアルミニウム電解コンデンサをカップリングコンデンサとして実装しテストを行った。
【００１５】
テストの結果は、図２に示すように、再生音の帯域、質感、解像度、音像、音場を、それぞれ１０点満点として音質評価したところ、マニラ麻系１００％のとき、１、１、２、２、１で、また、クラフト系１００％のとき、２、２、２、３、２であった。
ここで、帯域とは、周波数特性であり、高得点のものが再生可能な音の周波数帯域幅が広いことを意味している。
質感とは、音のＳ／Ｎ比で、音の伸びの再現性を意味している。
解像度とは、音の分解能であり、例えば、重なった旋律をそれぞれ把握できる度合いを意味している。
音像とは、音の美しさであり、音の透明感や輪郭を意味している。
音場とは、音の厚みであり、音の収束感を意味している。
【００１６】
しかるに、本発明によれば、ポリ乳酸繊維とマニラ麻の繊維との混抄割合が、ポリ乳酸繊維１０％で、マニラ麻９０％のとき、４、５、４、５、４と改善され、さらに、ポリ乳酸繊維２０％で、マニラ麻８０％のとき、５、５、５、５、４、ポリ乳酸繊維３０％で、マニラ麻７０％のとき、８、８、７、８、６、ポリ乳酸繊維４０％で、マニラ麻６０％のとき、９、８、８、９、７と、ポリ乳酸繊維の割合が多くなればなるほど、音質評価が向上し、ポリ乳酸繊維５０％で、マニラ麻５０％のとき、再生音の帯域、質感、解像度、音像、音場において１０、１０、１０、１０、１０と音響用としてほとんど完璧なセパレータとなる。
【００１７】
このような作用効果は、次のような理由によるものと考えられる。
ポリ乳酸繊維の断面は、前記クラフト繊維と同様扁平であるが、クラフト繊維よりも約２倍程度繊維が太いため、電流路がさらに長くなり、内部損失角の正接（ｔａｎδ）は、６．６×１０-2程度になる。従って、音響機器における電源平滑用やカップリング用の回路素子として用いた場合、搭載されているトランスなどの外部機器から発生する振動やこのコンデンサ自身の微振動など振動が減衰し易いこととなる。
【００１８】
前記実施例では、ポリ乳酸繊維と混抄する公知の繊維として、マニラ麻の繊維の場合を説明したが、これに限られるものではない。
例えば、ポリ乳酸繊維とエスパルト繊維との混抄、ポリ乳酸繊維とヘンプ繊維との混抄、ポリ乳酸繊維と木材パルプからなるクラフト繊維との混抄、ポリ乳酸繊維と合成樹脂を原料とするポリプロピレン繊維との混抄、ポリ乳酸繊維と合成樹脂を原料とするビニロン繊維との混抄、ポリ乳酸繊維と合成樹脂を原料とするレーヨン繊維との混抄、ポリ乳酸繊維と合成樹脂を原料とするポリエチレン繊維との混抄、ポリ乳酸繊維と合成樹脂を原料とするポリエステル繊維との混抄などであってもよい。
【００１９】
前記実施例では、ポリ乳酸繊維と混抄する植物繊維として、マニラ麻の繊維、エスパルト繊維、ヘンプ繊維、木材パルプからなるクラフト繊維のうちから選ばれた１種類との混抄としたが、ポリ乳酸繊維と混抄する植物繊維として、２種類以上との混抄であってもよい。
また、前記実施例では、ポリ乳酸繊維と混抄する合成樹脂繊維として、ポリプロピレン繊維、ビニロン繊維、レーヨン繊維、ポリエチレン繊維、ポリエステル繊維のうちから選ばれた１種類との混抄としたが、２種類以上との混抄であってもよい。
さらに、ポリ乳酸繊維と混抄する繊維として、植物繊維の１種類又は２種類以上と合成樹脂繊維の１種類又は２種類以上との混抄であってもよい。
また、ポリ乳酸繊維と他の繊維との混抄割合は、図２に示した場合に限られるものではなく、適宜設定できる。
【００２０】
【発明の効果】
本発明によれば、公知の繊維にポリ乳酸繊維を混抄すると、振動を効率よく吸収し、音質評価が向上したセパレータが得られる。
【００２１】
また、公知の繊維に対するポリ乳酸繊維の混抄割合を少なくとも３０％以上とすることにより、外部機器から発生する振動やこのコンデンサ自身の微振動などをより効率よく吸収し、再生音の帯域、質感、解像度、音像、音場のいずれの特性も優れたアルミニウム電解コンデンサが得られる。
特に、ポリ乳酸繊維５０％で、マニラ麻５０％のとき、再生音の帯域、質感、解像度、音像、音場においてほとんど完璧なセパレータとなる。
【図面の簡単な説明】
【図１】一般的な共振周波数特性図である。
【図２】従来のセパレータと本発明によるセパレータの音質評価の説明図である。
【図３】一般的な音響用アルミニウム電解コンデンサの一部切り欠いた斜視図である。
【符号の説明】
１０…アルミニウム電解コンデンサ、１２…円筒状アルミニウム容器、１３…陽極電極、１４…陰極電極、１５…電解紙（セパレータ）、１７…封口体、１８…リード線、１９…リード線。
【図１】
0003642703.tif 000002
【図２】
0003642703.tif 000003
【図３】
0003642703.tif 000004